(57)【特許請求の範囲】
【請求項１】
無機酸化物微粒子の含有量が１．０重量％以上６．０重量％以下の合成繊維、及び／又は無機酸化物微粒子の含有量が３．０重量％以上２０．０重量％以下の芯部と、無機酸化物微粒子の含有量が２．０重量％以下の鞘部を有する芯鞘型合成繊維で構成された編物であり、編物の開孔率が０．５％以上５％以下、編物の見掛け密度が０．２５ｇ／ｃｍ３以下、かつ、下記（１）式に示すＳＰＦ値が２０以上であることを特徴とする紫外線遮蔽性の編物。
【数１】
0004357626.tif 000007
ただし、式中、λは紫外線の波長、Ｅλは基準紅斑効果値、Ｓλは基準太陽放射照度値、Ｔλは編物の紫外線透過率（％）及びΔλは測定波長間隔＝２ｎｍを表す。
【発明の詳細な説明】
【０００１】
【発明の属する技術分野】
本発明は、紫外線遮蔽性に優れ、風合いが柔らかく高通気性で清涼性に優れたスポーツ、インナー、アウター等の衣料用途や傘地、カーテン等の資材用途に供される布帛に関する。
【０００２】
【従来の技術】
従来より、紫外線による日焼けや、しみ、あるいは皮膚ガン等を防止する目的で紫外線遮蔽性を高めた布帛が数多く提案されている。
例えば、特開平５−１４８７３４号公報には紫外線反射または吸収剤を含み、紫外線Ａ波（３２０〜４００μｍ）、紫外線Ｂ波（２９０〜３２０μｍ）の透過率を規定し、高通気度を維持した布帛が提案されている。この従来技術においては、日焼けや皮膚ダメージに及ぼす影響度の異なる紫外線Ａ波とＢ波に分けて、それぞれの平均透過率を一定値以下に抑えることにより紫外線遮蔽性を高めている。しかしながら、実際の太陽光では紫外線Ａ波、Ｂ波の中でも波長毎に日焼けや皮膚ダメージに及ぼす影響度が異なるため、Ａ波、Ｂ波の平均透過率規定だけでは、波長毎の皮膚ダメージが考慮されておらず、実際の日焼けを防止するための充分な布帛となっていない。
【０００３】
また、特開昭６１−１４６８４０号公報にはカバーファクターを一定以上に規定した織物が開示されているが、カバーファクターを上げ布帛を緻密にしたものは布帛の風合いが硬く、また、通気性が低下し清涼感に乏しいものとなるという欠点を有していた。
【０００４】
【発明が解決しようとする課題】
本発明の目的は、前述の問題を解消して、風合いが柔らかく、かつ、高通気性で清涼感に優れる紫外線による日焼けやしみ等から皮膚を保護することができる布帛を提供することにある。
【０００５】
【課題を解決するための手段】
本発明者等は、無機酸化物微粒子を特定の態様で含む合成繊維からなる布帛を用いて、その開孔率及び見掛け密度を選択的に特定すると共に、布帛の紫外線透過強度を制御することにより、日焼けやしみ等から皮膚を保護するとともに、風合いが柔らかく、かつ、高通気性で清涼感に富み、日焼けやしみ等から皮膚を保護することができる布帛が得られることを見出し本発明に至った。
【０００６】
本発明は、無機酸化物微粒子の含有量が１．０重量％以上６．０重量％以下の合成繊維、及び／又は無機酸化物微粒子の含有量が３．０重量％以上２０．０重量％以下の芯部と、無機酸化物微粒子の含有量が２．０重量％以下の鞘部を有する芯鞘型合成繊維で構成された布帛であり、布帛の開孔率が０．５％以上７％以下、かつ下記の式（１）に示すＳＰＦ値が２０以上であることを特徴とする布帛である。
【０００７】
0004357626.tif 000002
ただし、（１）式中、λは紫外線の波長、Ｅλは基準紅斑効果値、Ｓλは基準太陽放射照度値、Ｔλは布帛の紫外線透過率（％）及び△λは測定波長間隔＝２ｎｍを表す。
【０００８】
本発明でいう開孔率とは、布帛に実質的にどの程度の面積割合の貫通孔があるかを示すものである。布帛の開口率とは、光学顕微鏡（倍率：５〜５０倍）により織編物等布帛の裏面から光をあてた状態で、開孔部が白、繊維部が黒になるような拡大写真を取り、写真の画像をＣＣＤカメラによりコンピューターに取り込み、画像処理ソフトにより取り込んだ画像を、色相差により白と黒に２値化した後、全体面積のうち白（開孔部）の面積割合を算出して得られる値である。
【０００９】
本発明のでいうＳＰＦ値とは布帛製品でカバーした皮膚の部分が、カバーしない皮膚よりどれくらい長く、日光に曝すことができるかを示す指標である。例えば、ＳＰＦ２０の織編物製品で皮膚をカバーすると、素肌の時よりも２０倍長く日光に暴露することができることを意味するものである。ここで、ＳＰＦは紫外線の波長毎の皮膚へのダメージを加味して紫外線遮蔽特性値であって、下記の式（１）を用いて算出される。
【００１０】
0004357626.tif 000003
（１）式中、λは紫外線の波長、Ｅλは紅斑効果値、Ｓλは太陽放射照度値、Ｔλは布帛の紫外線透過率（％）及び△λは測定波長間隔＝２ｎｍをそれぞれ表す。
【００１１】
ここで紅斑効果値（Ｅλ）は、表１に示す紫外線波長毎に皮膚紅斑を効果する値である（Ｆｏｏｄ  ａｎｄ  Ｄｒｕｇ  Ａｄｍｉｎｉｓｔｒａｔｉｏｎ，“Ｓｕｎｓｃｒｅｅｎ  Ｄｒｕｇ  Ｐｒｏｄｕｃｔｓ  ｆｏｒ  Ｏｖｅｒ−ｔｈｅ−Ｃｏｕｎｔｅｒ  Ｈｕｍａｎ  Ｕｓｅ；Ｔｅｎｔａｔｉｖｅ  Ｆｉｎａｌ  Ｍｏｎｏｇｒａｐｈ：Ｐｒｏｐｏｓｅｄ  Ｒｕｌｅ，Ｆｅｄｅｒａｌ  Ｒｅｇｉｓｔｅｒ  ｖｏｌ５８，ｎｏ．９０．２１  ＣＦＲ  Ｐａｒｔ  ３５２  ｅｔ  ａｌ，２８１９３−２８３０２より準用）。基準太陽放射照度値（Ｗ／ｃｍ2 ／ｍｍ）は、第２表に示す６月の実際の太陽放射照度で表される（Ｓａｙｒｅ，Ｒ．ｌ．，Ｃｏｌｅ，Ｃ．，Ｂｉｌｌｈｉｍｅｒ，Ｗ．，Ｓｔａｎｆｉｅｌｄ，Ｊ．，ａｎｄ  Ｌｅｙ，Ｒ．Ｄ．“Ｓｐｅｃｉａｌ  Ｃｏｍｐａｒｉｓｏｎ  ｏｆ  Ｓｏｌａｒ  Ｓｉｍｕｌａｔｏｒｓ  ａｎｄ  Ｓｕｎｌｉｇｈｔ，“Ｐｈｏｔｏｄｅｒｍａｔｏｌ．Ｐｈｏｔｏｉｍｍｕｎｏｌ  ｐｈｏｔｏｍｅｄ．７：１・９ー１５９（１９９０）より準用）。
【００１２】
Ｔλは、布帛の紫外線透過率（％）で重水素ランプを光源とする紫外線分光光度計により測定される、紫外線波長毎の透過率の値である。
【００１３】
【表１】
0004357626.tif 000004
【００１４】
【表２】
0004357626.tif 000005
【００１５】
【発明の実施の形態】
以下本発明について詳細に説明する。
本発明において、布帛は織物、編物及び短繊維あるいはフィラメント繊維をシート状に形成させてウエブとし、ウエブ構成繊維を接着、絡合、スティッチボンド法等で固定して形成される不織布、及びこれらの積層布帛をいう。
【００１６】
本発明では、布帛の開孔率が０．５％以上７％以下であることが肝要である。開孔率が７％以下であることにより、皮膚に与えるダメージの大きい紫外線Ｂ波の遮蔽性が優れたものとなる。より好ましくは開孔率は５％以下である。開孔率が７％を越えると、無機酸化物微粒子の含有量の高い紫外線遮蔽性の高い繊維を用いて布帛を調製したとしても、より有害な紫外線Ｂ波の遮蔽性が劣り、皮膚の保護が不充分なものとなる。布帛のの開孔率が０．５％以上必要である。開孔率が０．５％未満になると織編物の風合いが硬くなると同時に、通気性が低下し清涼性に劣るものとなる。
【００１７】
本発明に用いられる布帛は、開孔率が０．５％以上７％以下であれば、織編物の組織は特に限定されるものではなく、単層であっても２層、３層あるいはそれ以上の層構造をしていてもよい。布帛が織物の場合、単層であれば例えば平織、綾織、朱子織等が、２層以上の構造であれば経二重織、緯二重織や多重織等任意に用いることができる。布帛が編物の場合、単層であれば天竺編、ゴム編等の緯編や、１枚筬の経編等が、２層以上の構造であれば、スムース、ポンチローマ等の緯編や、２枚筬以上の経編等任意に用いることができる。ポリウレタン等の弾性繊維と混用してストレッチ性を付与していてもよい。
【００１８】
さらに本発明の布帛が織物の場合、織物の見掛け密度が０．６ｃｍ3 以下であることが好ましい。より好ましくは見掛け密度が０．５ｃｍ3 以下である。見掛け密度が０．６ｃｍ3 を超えると織物の風合い、通気性が極端に低下し、硬く清涼性に劣るものとなってしまう。布帛が編物の場合、見掛け密度が０．２５ｃｍ3 以下であることが好ましい。より好ましくは見掛け密度が０．２ｃｍ3 以下である。見掛け密度が０．２５ｃｍ3 を超えると編物の風合い、通気性が極端に低下し、硬く清涼性に劣るものとなってしまう。
【００１９】
布帛が不織布である場合には、乾式、湿式法あるいはスパンボンド法により所定の開口率に調整した不織布構造を形成すればよい。
本発明の布帛は、無機酸化物微粒子の含有量が１．０重量％以上６．０重量％以下の合成繊維、及び／又は無機酸化物微粒子の含有量が３．０重量％以上２０．０重量％以下の芯部と、無機酸化物微粒子の含有量が２．０重量％以下の鞘部を有する芯鞘型合成繊維で構成されていることが必要である。
【００２０】
前記無機酸化物微粒子を含有する合成繊維は、例えば、ポリエステル系、ポリアミド系、アクリル系、ポリプロピレン系、ポリウレタン系等の合成繊維を用いることができるが、ポリエステル系、ポリアミド系、ポリプロピレン系等の溶融紡糸によって製造される合成繊維が製造工程上好ましい。
含有する無機酸化物微粒子は、原糸製造に障害を及ぼさなければ、その種類は特に限定されないが、例えば酸化チタン、酸化亜鉛、酸化マグネシウム、炭酸カルシウム、硫酸バリウム等を用いることができる。これらの無機酸化物微粒子は、単独もしくは２種以上を併用して用いることができる。使用される無機酸化物微粒子の平均粒径は、一般に、約１ミクロン以下であることが好ましい。約２ミクロン以上の粗大粒子になると、紡糸時の糸切れにつながり好ましくない。より好ましくは０．５ミクロン以下である。
【００２１】
無機酸化物微粒子の含有量は、芯鞘型でない単一のポリマー組成からなる合成繊維の場合、１．０重量％以上６．０重量％以下であることが必要である。含有量が１．０重量％未満では紫外線特にＡ波の遮蔽性が劣るものとなり、６．０重量％を越えると紡糸工程の安定性、製織製編工程性が著しく低下する。又、芯鞘型合成繊維の場合は、芯部の無機酸化物微粒子の含有量が３．０重量％以上２０．０重量％以下であることが必要である。含有量が３．０重量％未満では紫外線特にＡ波の遮蔽性が劣るものとなり、２０．０重量％を越えると微粒子の均一な分散が困難となり、紡糸時の糸切れなどの問題が生じる。好ましい含有量は５重量％〜１５重量％である。
【００２２】
芯鞘型合成繊維の場合、芯部と鞘部は同一のポリマー組成であっても、異なるポリマー組成であってもよい。例えばポリエステル芯鞘型合成繊維の場合、鞘部のみが共重合ポリエステルであってもよい。また、ポリアミド芯鞘型合成繊維の場合、芯部がナイロン６６で鞘部がナイロン６であってもよい。
また、芯部と鞘部は同心円状に複合されていてもよく、偏心して複合されていてもよい。芯成分の鞘成分に対する重量比は１／４〜４／１の範囲が好ましい。芯成分の重量比が１／４未満であると紫外線遮蔽効果が劣るものとなり、４／１を越えると紡糸時に芯成分がフィラメントの表面に露出し、安定した芯鞘形状が難しくなる。好ましい芯鞘比は１／２〜２／１であり、さらに好ましくは１／１である。
【００２３】
また、無機酸化物微粒子を含有する合成繊維の断面形状は特に限定されるものでなく、丸形、三角、Ｙ型、Ｌ型、Ｗ型、扁平、ドッグボーン型、多葉型等何れの形状であっても良い。また、繊維の形態は長繊維でも短繊維でも良く、長さ方向に均一なものや太細のあるものでもよい。さらには、長繊維に仮撚等の捲縮加工、流体噴射加工、撚糸等の加工が施されたものでもよい。
【００２４】
本発明で使用する合成繊維の繊度は、特に限定されるものではないが、衣料用として用いることを考慮するとトータルデニールは２０ｄ〜３００ｄ、単糸デニールは０．５ｄ〜１０ｄ程度が望ましい範囲である。特に過酷な条件にも耐え得なければならないスポーツ衣料用布帛の場合には、１ｄ〜５ｄがより望ましく、柔らかな肌触りや風合いを重視するインナー衣料用布帛の場合には、０．５ｄ〜３ｄがより望ましい。
【００２５】
また、本発明の布帛は本発明の目的を損なわない範囲内で、無機酸化物微粒子を含有した合成繊維と、他の繊維が混用されていても良い。
他の繊維にはポリエステル、ポリアミド、ポリウレタン、アクリル等の合成繊維や、綿、麻、ウール等の天然繊維等が好ましく用いられるが、任意の繊維を用いることができる。
【００２６】
混用の方法は、混紡、エアー混繊、交撚、複合仮撚（伸度差仮撚等）等の手段で糸複合で混用したり、交編や交織等により混用することができる。交編や交織の場合、経糸または緯糸の少なくと一方に用いたり、１本交互や２本交互等で配置したり、２層、３層等で配置する方法等で混用することができる。
しかしながら他の繊維と混用する場合は、紫外線遮蔽性を低下させないために、無機酸化物微粒子を含有した合成繊維の重量混率が、布帛の重量の３０％以上であることが好ましい。より好ましくは４０％以上である。また、布帛が織編物構造物である場合には、１本交互や２本交互等の様に周期的に織編物に配置されているか、織編物の１層全面に配置されていることが好ましい。
【００２７】
さらに本発明の布帛は、ＳＰＦ値が２０以上、より好ましくはＳＰＦ値は３０以上、さらに好ましくは５０以上が望ましい。ＳＰＦの値が２０以上であることにより、紫外線から皮膚を保護する効果が十分なものとなるが、ＳＰＦの値が２０未満では、日焼け等、皮膚の受けるダメージが大きいものとなる。
【００２８】
【実施例】
本発明を実施例により更に具体的に説明するが、本発明は実施例に限定されるものではない。
なお、実施における布帛の性量、物性は下記の方法を用いて測定、評価し、表３にまとめて示す。
（１）厚みの測定
厚み計により５ｇ／ｃｍ2 荷重における織編物の厚み（ｍｍ）を測定する。
（２）見掛け密度の測定
織編物の目付（ｇ／ｍ2 ）と厚み（ｍｍ）の関係から以下にて算出する。
【００２９】
見掛け密度（ｇ／ｃｍ2 ）＝目付（ｇ／ｍ2 ）／厚み（ｍｍ）／１０００
（３）通気性の測定
ＪＩＳ−Ｌ−１０９６フラジール法に準じて通気度（ｃｃ／ｃｍ2 ／ｓｅｃ）を測定する。
（４）紫外線遮蔽性の測定
作製した織編物をタテ４ｃｍ×ヨコ１０ｃｍにカットし、これらを一度に左右の太股部に張り付け、８月の太陽光下でテニスをしながら累計５時間太陽光に暴露し、日焼けの程度を以下判定基準にて評価した。評価結果は表３にまとめた。
【００３０】
◎：全く皮膚に変化が見られない
○：殆ど皮膚に変化が見られない
△：皮膚にやや赤みが発生
×：皮膚にかなり赤みが発生
（５）風合いの評価
作製した織編物の風合いを以下判定基準にて官能評価した。
【００３１】
○：風合いが柔らかく良好
×：風合いが硬く不良
〔参考例１〕
酸化チタンを８．０重量％含有する芯部と、酸化チタンを０．０５重量％含有する鞘部からなり、芯鞘重量比率１／１である同心円状のポリエステル芯鞘型合成繊維（７５デニール３６フィラメント）を経糸及び緯糸に用い平織物を作製し、精練後、１８０℃乾熱で熱セットを施し、経糸密度１２４本／インチ、緯糸密度８７本／インチ、厚み０．１３ｍｍ、目付７１ｇ／ｍ2、見掛け密度０．５５ｇ／ｃｍ3の織物を得た。織物の開孔率は１．５％で、ＳＰＦ値は１５０であった。この織物は紫外線による日焼けを防止し風合いも柔らかく、また、通気性が高く清涼性に優れる織物であった。
【００３２】
［参考例２］
酸化チタンを８．０重量％含有する芯部と、酸化チタンを０．０５重量％含有する鞘部からなり、芯鞘重量比率１／１である同心円状のポリエステル芯鞘型合成繊維（５０デニール３６フィラメント）を経糸及び緯糸に用い平織物を作製し、精練、３０％のアルカリ減量を行った後、１８０℃乾熱セットを施し、経糸密度１７２本／インチ、緯糸密度１２１本／インチ、厚み０．１ｍｍ、目付４９ｇ／ｍ2、見掛け密度０．４９ｇ／ｃｍ3の織物を得た。この織物の開孔率は、４．０％でＳＰＦ値は５０で、紫外線による日焼けを防止し、風合いも柔らかく、また、通気性が非常に高く清涼性に優れる織物であった。
【００３３】
［参考例３］
酸化チタンを８．０重量％含有する芯部と、酸化チタンを０．０５重量％含有する鞘部からなり、芯鞘重量比率１／１である同心円状のポリエステル芯鞘型合成繊維（７５デニール３６フィラメント）を経糸に用い、緯糸に酸化チタンを０．１重量％含有するポリエステル丸断面糸（７５デニール３６フィラメント）を用い平織物を作製し、実施例１と同様の精練・乾熱セットを施し、経糸密度１４７本／インチ、緯糸密度８５本／インチ、厚み０．１３、目付７３ｇ／ｍ2、見掛け密度０．５６ｇ／ｃｍ3の織物を得た。織物の開孔率は１．１％、ＳＰＦ値は３１であった。この織物は紫外線による日焼けを防止し風合いも柔らかく、また、通気性が高く清涼性に優れる織物であった。
【００３４】
［参考例４］
酸化チタンを８．０重量％含有する芯部と、酸化チタンを０．０５重量％含有する鞘部からなり、芯鞘重量比率１／１である同心円状のポリエステル芯鞘型合成繊維（７５デニール３６フィラメント）と、酸化チタンを０．１重量％含有するポリエステル繊維（７５デニール３６フィラメント）を１本交互で経糸及び緯糸に用い平織物を作製し、実施例１と同様の精練・乾熱セットを施し、経糸密度１２４本／インチ、緯糸密度８７本／インチ、厚み０．１２ｍｍ、目付６７ｇ／ｍ2、見掛け密度０．５６ｇ／ｃｍ3の織物を得た。織物の開孔率は１．３％、ＳＰＦ値は３１であった。この織物は紫外線による日焼けを防止することができ、風合いも柔らかく、また、通気性が高く清涼性に優れる織物であった。
【００３５】
［参考例５］
酸化チタンを２．０重量％含有するポリエステル繊維（７５デニール３６フィラメントを経糸及び緯糸に用い平織物を作製し、実施例１と同様の精練・乾熱セットを施し、経糸密度１４７本／インチ、緯糸密度８５本／インチ、厚み０．１２、目付６９ｇ／ｍ2、見掛け密度０．５８ｇ／ｃｍ3の織物を得た。織物の開孔率は１．５％、ＳＰＦ値は９８であった。この織物は紫外線による日焼けを防止し風合いも柔らかく、また、通気性が高く清涼性に優れる織物であった。
【００３６】
［実施例１］
酸化チタンを８．０重量％含有する芯部と、酸化チタンを０．０５重量％含有する鞘部からなり、芯鞘重量比率１／１である同心円状のポリエステル芯鞘型合成繊維（７５デニール３６フィラメント）を、三菱ＬＳ−２仮撚機にて、スピンドル回転数２５万ｒｐｍ、撚数３２００Ｔ／ｍ、ファーストヒーター温度２００℃、セカンドヒーター温度１９０℃で仮撚加工した糸を用い、２８Ｇシングル丸編機にて天竺編地を作製し、精練後、１８０℃乾熱セットを施し、３８コース／インチ、３７ウエール／インチ、厚み０．７８ｍｍ、目付１３０ｇ／ｍ2、見掛け密度０．１７ｇ／ｃｍ3の編物を得た。編物の開孔率は４．５％で、ＳＰＦ値は３１であった。編物は紫外線による日焼けを防止することができ、風合いも柔らかく、また、通気性が極めて高く清涼性に優れる編物であった。
【００３７】
〔比較例１〕
酸化チタンを２．０重量％含有する芯部と、酸化チタンを０．０５重量％含有する鞘部からなり、芯鞘重量比率１／１である同心円状のポリエステル芯鞘型合成繊維（７５デニール３６フィラメント）を経糸及び緯糸に用い平織物を作製し、精練後、１８０℃乾熱で熱セットを施し、経糸密度１２４本／インチ、緯糸密度８７本／インチ、厚み０．１３ｍｍ、目付６８ｇ／ｍ2 、見掛け密度０．５２ｇ／ｃｍ3 の織物を得た。織物の開孔率は１．１％で、ＳＰＦ値は１９であった。この織物は風合いは柔らかく通気性が高いものの、紫外線による日焼け防止効果が充分ではなかった。
【００３８】
〔比較例２〕
酸化チタンを０．１重量％含有するポリエステル繊維（７５デニール３６フィラメントを経糸及び緯糸に用い平織物を作製し、実施例１と同様の精練・乾熱セットを施し、経糸密度１４７本／インチ、緯糸密度８５本／インチ、厚み０．１２ｍｍ、目付７１ｇ／ｍ2 、見掛け密度０．５９ｇ／ｃｍ3 の織物を得た。織物の開孔率は１．５％、ＳＰＦ値は１８であった。織物は風合いは柔らかく通気性が高いものの、紫外線による日焼け防止効果が充分なものではなかった。
【００３９】
〔比較例３〕
酸化チタンを８．０重量％含有する芯部と、酸化チタンを０．０５重量％含有する鞘部からなり、芯鞘重量比率１／１である同心円状のポリエステル芯鞘型合成繊維（５０デニール３６フィラメント）を経糸及び緯糸に用い平織物を作製し、精練、４９％のアルカリ減量を行った後、１８０℃乾熱セットを施し、経糸密度１７２本／インチ、緯糸密度１２１本／インチ、厚み０．０８ｍｍ、目付３６ｇ／ｍ2 、見掛け密度０．４５ｇ／ｃｍ3 の織物を得た。本織物の開孔率は、７．３％でＳＰＦ値は１７であった。この織物は風合いは柔らかく通気性が非常に高いものの、紫外線による日焼け防止効果が充分ではなかった。
【００４０】
〔比較例４〕
酸化チタンを８．０重量％含有する芯部と、酸化チタンを０．０５重量％含有する鞘部からなり、芯鞘重量比率１／１である同心円状のポリエステル芯鞘型合成繊維（７５デニール３６フィラメント）を経糸及び緯糸に用い平織物を作製し、精練後、１８０℃乾熱で熱セットを施し、経糸密度１４３本／インチ、緯糸密度１０３本／インチ、厚み０．１６ｍｍ、目付９７ｇ／ｍ2 、見掛け密度０．６１ｇ／ｃｍ3 の織物を得た。織物の開孔率は、０．４％で、ＳＰＦ値は１９３であった。この織物は紫外線による日焼けを防止できるが、風合いが硬く通気性の低い織物であった。
【００４１】
〔比較例５〕
酸化チタンを０．１重量％含有するポリエステル繊維（７５デニール３６フィラメント）を、実施例６と同一条件で仮撚加工した糸を用い、２８Ｇシングル丸編機にて天竺編地を作製し、精練後、１８０℃乾熱セットを施し、３６コース／インチ、３７ウエール／インチ、厚み０．７６ｍｍ、目付１２９ｇ／ｍ2 、見掛け密度０．１７ｇ／ｃｍ3 の編物を得た。編物の開孔率は、４．９％で、ＳＰＦ値は１６であった。
【００４２】
本編物は風合いは柔らかく通気性が極めて高いものの、紫外線による日焼け防止効果が充分でない編物であった。
〔比較例６〕
酸化チタンを８．０重量％含有する芯部と、酸化チタンを０．０５重量％含有する鞘部からなり、芯鞘重量比率１／１である同心円状のポリエステル芯鞘型合成繊維（７５デニール３６フィラメント原糸）を用い、２８Ｇシングル丸編機にて天竺編地を作製し、精練後、１８０℃乾熱セットを施し、３４コース／インチ、４１ウエール／インチ、厚み０．６１ｍｍ、目付１２０ｇ／ｍ2 、見掛け密度０．２０ｇ／ｃｍ3 の編物を得た。編物の開孔率は、７．７％で、ＳＰＦ値は１４であった。この編物は風合いは柔らかく通気性が極めて高いものの、紫外線による日焼け防止効果が十分でない編物であった。
【００４３】
〔比較例７〕
実施例６と同一の仮撚加工糸を用い、２８Ｇシングル丸編機にて天竺編地を作製し、精練後、１８０℃乾熱セットを施し、５８コース／インチ、４１ウエール／インチ、厚み０．６７ｍｍ、目付１７５ｇ／ｍ2 、見掛け密度０．２６ｇ／ｃｍ3 の編物を得た。編物の開孔率は、０．３％で、ＳＰＦ値は１１０であった。この編物は紫外線による日焼けを防止できるが、風合いが硬く通気性の低い編物であった。
【００４４】
【表３】
0004357626.tif 000006
【００４５】
【発明の効果】
本発明の布帛は、紫外線Ａ波の遮蔽性を向上すると共に、特に皮膚に有害な紫外線Ｂ波の遮蔽性を向上させ、紫外線による皮膚ダメージを大幅に低減することができる。また、風合いが柔らかくかつ高通気性で清涼性に優れたものである。